(57)【特許請求の範囲】
【請求項１】
ジアミノアリール化合物を有機溶媒に溶かしたジアミノアリール化合物含有溶液にハロゲン化シアヌルを添加し、−２０〜５℃を維持しながら反応させて前記ジアミノアリール化合物とハロゲン化シアヌル化合物との１：１（モル比）反応物を得る第１工程と、前記第１工程後の反応溶液にモノアミンを−２０〜５℃を維持しながら添加して反応させる工程と、前記モノアミン添加後の反応溶液を６０〜１５０℃に加熱して重合させる第２工程とを含むことを特徴とするトリアジン環含有ハイパーブランチポリマーの製造方法。
【請求項２】
前記ハロゲン化シアヌルを有機溶媒に溶かしたハロゲン化シアヌル含有溶液を−１５〜５℃に冷却した後、前記ジアミノアリール化合物含有溶液に滴下する請求項１記載のトリアジン環含有ハイパーブランチポリマーの製造方法。
【請求項３】
前記トリアジン環含有ハイパーブランチポリマーが、式（１）で表される請求項１または２記載のトリアジン環含有ハイパーブランチポリマーの製造方法。
【化１】
0006544241.tif 000017
｛式中、ＲおよびＲ’は、互いに独立して、水素原子、アルキル基、アルコキシ基、アリール基、またはアラルキル基を表し、Ａｒは、式（２）〜（１３）で示される群から選ばれる少なくとも１種を表す。
【化２】
0006544241.tif 000018
〔式中、Ｒ1〜Ｒ92は、互いに独立して、水素原子、ハロゲン原子、カルボキシル基、スルホ基、炭素数１〜１０の分岐構造を有していてもよいアルキル基、または炭素数１〜１０の分岐構造を有していてもよいアルコキシ基を表し、Ｒ93およびＲ94は、水素原子または炭素数１〜１０の分岐構造を有していてもよいアルキル基を表し、Ｗ1およびＷ2は、互いに独立して、単結合、ＣＲ95Ｒ96（Ｒ95およびＲ96は、互いに独立して、水素原子または炭素数１〜１０の分岐構造を有していてもよいアルキル基（ただし、これらは一緒になって環を形成していてもよい。）を表す。）、Ｃ＝Ｏ、Ｏ、Ｓ、ＳＯ、ＳＯ2、またはＮＲ97（Ｒ97は、水素原子または炭素数１〜１０の分岐構造を有していてもよいアルキル基を表す。）を表し、Ｘ1およびＸ2は、互いに独立して、単結合、炭素数１〜１０の分岐構造を有していてもよいアルキレン基、または式（１４）
【化３】
0006544241.tif 000019
（式中、Ｒ98〜Ｒ101は、互いに独立して、水素原子、ハロゲン原子、カルボキシル基、スルホ基、炭素数１〜１０の分岐構造を有していてもよいアルキル基、または炭素数１〜１０の分岐構造を有していてもよいアルコキシ基を表し、Ｙ1およびＹ2は、互いに独立して、単結合または炭素数１〜１０の分岐構造を有していてもよいアルキレン基を表す。）で示される基を表す。〕｝
【発明の詳細な説明】
【技術分野】
【０００１】
本発明は、トリアジン環含有ハイパーブランチポリマーの製造方法に関する。
【背景技術】
【０００２】
分岐構造を持つトリアジン環含有重合体は、シアヌル酸クロリドとジアミン類により合成され、高屈折率、高耐熱性、高透明性を示すことが報告されている（特許文献１）。
上記トリアジン環含有重合体が高屈折率を示す要因は、分子内や分子間の水素結合によって、高密度となることが挙げられる。
上記トリアジン環含有重合体の製造法の１つに、下記スキーム１に示されるように、一旦シアヌル酸クロリドとジアミンとの１：１（モル比）反応物（以下、ＡＢ２型モノマーという）とした後、これを重合させる手法がある。【０００３】
【化１】
0006544241.tif 000002
【０００４】
特許文献１では、上記反応における試薬の添加順序として、シアヌル酸クロリドの冷却溶液中に、ｍ−フェニレンジアミンを添加する手法が好ましいとされ、これまで、そのような手法が採用されてきている。
しかし、最近、上記手法によって得られたトリアジン環含有重合体はプロピレングリコールモノメチルエーテル（以下、ＰＧＭＥ）等の安全性溶剤に対する溶解性が十分でないことがわかってきた。【０００５】
また、上記特許文献１では、重合時に単官能アミン（アニリン）を加えて反応させて重合体の分岐度を緩やかにすることで、分子内、分子間の水素結合を抑えることで溶解性を向上させる手法が採られているが、この手法で得られたトリアジン環含有重合体では、耐熱性（Ｔｇ、Ｔｄ）が低下する場合があるとともに、製膜後、２５０〜３００℃での熱プロセス（焼成、半田付け等）の工程で装置の汚染や膜内の異物発生が起こることがあった。
【先行技術文献】
【特許文献】
【０００６】
【特許文献１】国際公開第２０１０／１２８６６１号
【発明の概要】
【発明が解決しようとする課題】
【０００７】
本発明はこのような事情に鑑みてなされたものであり、レジスト溶剤として用いられるＰＧＭＥ等への溶解性が良好で、昇華物の生成を抑制できるトリアジン環含有ハイパーブランチポリマーの製造方法を提供すること目的とする。
【課題を解決するための手段】
【０００８】
本発明者らは、上記目的を達成するために鋭意検討した結果、上記特許文献１にて好ましいとされている順序、すなわち、シアヌル酸クロリド溶液中にジアミン（溶液）を滴下した場合、低温下で主に生成するのは、上述したＡＢ２型モノマーではなく、下記式で示される、シアヌル酸クロリドとジアミンとの２：１（モル比）の反応物（以下、Ｂ４型モノマーという）であること、およびこのＢ４型モノマーが主生成した反応液を加熱下で重合させて得られたハイパーブランチポリマーが、ＰＧＭＥ等の安全性溶剤への溶解性に乏しいことを突き止めた。【０００９】
【化２】
0006544241.tif 000003
【００１０】
さらに、本発明者らは、重合時にアニリンを加えて反応させる場合、下記式で示されるシアヌル酸クロリドのアニリン三置換体が生成し、これが原因で得られたハイパーブランチポリマーの耐熱性が低下するとともに、この化合物が昇華性を有しているため、後の加熱工程で装置の汚染や膜内の異物発生が生じることをも突き止めた。【００１１】
【化３】
0006544241.tif 000004
【００１２】
そして、本発明者らは、低温下での反応において、上述したＡＢ２型モノマーを優先的に生成させ、当該モノマーを加熱下で重合させることで、ＰＧＭＥ等の安全性溶剤に対する溶解性が良好なハイパーブランチポリマーが得られること、および低温反応工程時に上記ＡＢ２型モノマーを効率よく生成するため、所定温度に冷却したジアミン溶液中へ、シアヌル酸クロリド（溶液）を、所定温度範囲を保つように添加すればよいことを見出すとともに、低温反応工程において、ジアミンのみの溶液中にシアヌル酸クロリド（溶液）を添加して反応させた後に、モノアミンを滴下することで、上述した昇華性を有する化合物の生成を抑制することができることを見出し、本発明を完成した。
なお、低温反応工程において、ジアミンとモノアミンの混合溶液中にシアヌル酸クロリドを滴下した場合、上記昇華性を有する化合物が生成してしまう（後述の比較例２参照）。【００１３】
すなわち、本発明は、
１．  ジアミノアリール化合物を有機溶媒に溶かしたジアミノアリール化合物含有溶液にハロゲン化シアヌルを添加し、−２０〜５℃を維持しながら反応させて前記ジアミノアリール化合物とハロゲン化シアヌル化合物との１：１（モル比）反応物を得る第１工程と、この工程で得られた前記反応物を６０〜１５０℃に加熱して重合させる第２工程と、を含むことを特徴とするトリアジン環含有ハイパーブランチポリマーの製造方法、
２．  前記第１工程後、反応溶液にモノアミンを−２０〜５℃を維持しながら添加して反応させる工程を含む１のトリアジン環含有ハイパーブランチポリマーの製造方法、
３．  前記ハロゲン化シアヌルを有機溶媒に溶かしたハロゲン化シアヌル含有溶液を−１５〜５℃に冷却した後、前記ジアミノアリール化合物含有溶液に滴下する１または２のトリアジン環含有ハイパーブランチポリマーの製造方法、
４．  前記ポリマーが、式（１）で表される１〜３のいずれかのトリアジン環含有ハイパーブランチポリマーの製造方法、
【化４】
0006544241.tif 000005
｛式中、ＲおよびＲ’は、互いに独立して、水素原子、アルキル基、アルコキシ基、アリール基、またはアラルキル基を表し、Ａｒは、式（２）〜（１３）で示される群から選ばれる少なくとも１種を表す。
【化５】
0006544241.tif 000006
〔式中、Ｒ1〜Ｒ92は、互いに独立して、水素原子、ハロゲン原子、カルボキシル基、スルホ基、炭素数１〜１０の分岐構造を有していてもよいアルキル基、または炭素数１〜１０の分岐構造を有していてもよいアルコキシ基を表し、Ｒ93およびＲ94は、水素原子または炭素数１〜１０の分岐構造を有していてもよいアルキル基を表し、Ｗ1およびＷ2は、互いに独立して、単結合、ＣＲ95Ｒ96（Ｒ95およびＲ96は、互いに独立して、水素原子または炭素数１〜１０の分岐構造を有していてもよいアルキル基（ただし、これらは一緒になって環を形成していてもよい。）を表す。）、Ｃ＝Ｏ、Ｏ、Ｓ、ＳＯ、ＳＯ2、またはＮＲ97（Ｒ97は、水素原子または炭素数１〜１０の分岐構造を有していてもよいアルキル基を表す。）を表し、Ｘ1およびＸ2は、互いに独立して、単結合、炭素数１〜１０の分岐構造を有していてもよいアルキレン基、または式（１４）
【化６】
0006544241.tif 000007
（式中、Ｒ98〜Ｒ101は、互いに独立して、水素原子、ハロゲン原子、カルボキシル基、スルホ基、炭素数１〜１０の分岐構造を有していてもよいアルキル基、または炭素数１〜１０の分岐構造を有していてもよいアルコキシ基を表し、Ｙ1およびＹ2は、互いに独立して、単結合または炭素数１〜１０の分岐構造を有していてもよいアルキレン基を表す。）で示される基を表す。〕｝
を提供する。
【発明の効果】
【００１４】
本発明の製造方法によれば、レジスト溶剤として用いられるＰＧＭＥ等への溶解性が良好なトリアジン環含有ハイパーブランチポリマーが得られる。
また、昇華物の生成が抑制できるため、得られるポリマーの耐熱性の低下を防止できるだけでなく、製膜時の加熱工程で装置の汚染や膜内の異物発生をも防止できる。
【図面の簡単な説明】
【００１５】
【図１】実施例１および比較例２で得られたで得られた高分子化合物［３］のゲル浸透クロマトグラフィ測定結果を示す図である。
【発明を実施するための形態】
【００１６】
以下、本発明についてさらに詳しく説明する。
本発明に係るトリアジン環含有ハイパーブランチポリマーの製造方法は、ジアミノアリール化合物を有機溶媒に溶かしたジアミノアリール化合物含有溶液にハロゲン化シアヌルを添加し、−２０〜５℃を維持しながら反応させてジアミノアリール化合物とハロゲン化シアヌル化合物との１：１（モル比）反応物（ＡＢ２型モノマー）を得る第１工程と、この工程で得られたＡＢ２型モノマーを６０〜１５０℃に加熱して重合させる第２工程と、を含むものである。
【００１７】
第１工程の反応において、ＡＢ２型モノマーを主に生成させるという観点から、反応温度は−２０〜５℃に設定されるが、−１５〜５℃が好ましく、−５〜５℃がより好ましい。
ハロゲン化シアヌルは、固体で添加しても溶液として滴下してもよいが、操作が簡便であるとともに反応温度を制御し易いことから、有機溶媒に溶かしてハロゲン化シアヌル含有溶液として滴下する手法が好ましい。
特に、反応温度を上記範囲に保ち易くするため、ジアミノアリール化合物含有溶液を上記温度範囲に冷却するとともに、これに滴下するハロゲン化シアヌル含有溶液も上記温度範囲に冷却しておくことが好ましい。
【００１８】
ジアミノアリール化合物含有溶液やハロゲン化シアヌル含有溶液の調製に用いられる有機溶媒としては、この種の反応において通常用いられる種々の溶媒を用いることができ、例えば、テトラヒドロフラン、ジオキサン、ジメチルスルホキシド；Ｎ，Ｎ−ジメチルホルムアミド、Ｎ−メチル−２−ピロリドン、テトラメチル尿素、ヘキサメチルホスホルアミド、Ｎ，Ｎ−ジメチルアセトアミド、Ｎ−メチル−２−ピペリドン、Ｎ，Ｎ−ジメチルエチレン尿素、Ｎ，Ｎ，Ｎ’，Ｎ’−テトラメチルマロン酸アミド、Ｎ−メチルカプロラクタム、Ｎ−アセチルピロリジン、Ｎ，Ｎ−ジエチルアセトアミド、Ｎ−エチル−２−ピロリドン、Ｎ，Ｎ−ジメチルプロピオン酸アミド、Ｎ，Ｎ−ジメチルイソブチルアミド、Ｎ−メチルホルムアミド、Ｎ，Ｎ’−ジメチルプロピレン尿素等のアミド系溶媒、およびそれらの混合溶媒が挙げられる。
中でもＮ，Ｎ−ジメチルホルムアミド、ジメチルスルホキシド、Ｎ−メチル−２−ピロリドン、Ｎ，Ｎ−ジメチルアセトアミド、およびそれらの混合系が好ましく、特に、Ｎ，Ｎ−ジメチルアセトアミド、Ｎ−メチル−２−ピロリドンが好適である。
また、両含有溶液の調製に用いられる有機溶媒は、同一でも異なっていてもよいが、同一であることが好ましい。
【００１９】
本発明の第１工程の反応においては、効率的にＡＢ２型モノマーを生成させるという観点から、ハロゲン化シアヌル２当量に対して、ジアミノ化合物を３当量未満の量で用いることが好ましいが、種々の分子量のアミン末端を有するハイパーブランチポリマーを得ることを目的とする場合、ジアミノ化合物３当量に対して、ハロゲン化シアヌルを２当量未満の量で用いてもよい。
【００２０】
また、本発明の製造方法でも、得られるハイパーブランチポリマーの分岐度を緩やかにして有機溶媒に対する溶解性を向上させることを目的として、第１工程後の反応溶液にモノアミンを加えることができる。
この際、上述した昇華性物の生成を抑えるため、アニリン添加時の反応液の温度を−２０〜５℃、特に−５〜５℃を維持しながら反応を行うことが好ましい。
【００２１】
モノアミンとしては、アルキルモノアミン、アラルキルモノアミン、アリールモノアミンのいずれを用いることもできる。
アルキルモノアミンの具体例としては、メチルアミン、エチルアミン、ｎ−プロピルアミン、イソプロピルアミン、ｎ−ブチルアミン、イソブチルアミン、ｓ−ブチルアミン、ｔ−ブチルアミン、ｎ−ペンチルアミン、１−メチル−ｎ−ブチルアミン、２−メチル−ｎ−ブチルアミン、３−メチル−ｎ−ブチルアミン、１，１−ジメチル−ｎ−プロピルアミン、１，２−ジメチル−ｎ−プロピルアミン、２，２−ジメチル−ｎ−プロピルアミン、１−エチル−ｎ−プロピルアミン、ｎ−ヘキシルアミン、１−メチル−ｎ−ペンチルアミン、２−メチル−ｎ−ペンチルアミン、３−メチル−ｎ−ペンチルアミン、４−メチル−ｎ−ペンチルアミン、１，１−ジメチル−ｎ−ブチルアミン、１，２−ジメチル−ｎ−ブチルアミン、１，３−ジメチル−ｎ−ブチルアミン、２，２−ジメチル−ｎ−ブチルアミン、２，３−ジメチル−ｎ−ブチルアミン、３，３−ジメチル−ｎ−ブチルアミン、１−エチル−ｎ−ブチルアミン、２−エチル−ｎ−ブチルアミン、１，１，２−トリメチル−ｎ−プロピルアミン、１，２，２−トリメチル−ｎ−プロピルアミン、１−エチル−１−メチル−ｎ−プロピルアミン、１−エチル−２−メチル−ｎ−プロピルアミン、２−エチルヘキシルアミン等が挙げられる。
【００２２】
アラルキルモノアミンの具体例としては、ベンジルアミン、ｐ−メトキシカルボニルベンジルアミン、ｐ−エトキシカルボニルベンジルアミン、ｐ−メチルベンジルアミン、ｍ−メチルベンジルアミン、ｏ−メトキシベンジルアミン等が挙げられる。
アリールモノアミンの具体例としては、アニリン、ｐ−メトキシカルボニルアニリン、ｐ−エトキシカルボニルアニリン、ｐ−メトキシアニリン、１−ナフチルアミン、２−ナフチルアミン、アントラニルアミン、１−アミノピレン、４−ビフェニリルアミン、ｏ−フェニルアニリン、４−アミノ−ｐ−ターフェニル、２−アミノフルオレン等が挙げられる。
この場合、有機モノアミンの使用量は、ハロゲン化シアヌル化合物に対して、０．０５〜５００当量が好ましく、０．０５〜１２０当量がより好ましく、０．０５〜５０当量がより一層好ましい。
【００２３】
第２工程の反応において、効率的に重合反応を進行させるという点から、反応温度は６０〜１５０℃であるが、７０〜１００℃が好ましい。
また、重合時または重合後に通常用いられる種々の塩基を添加してもよい。
この塩基の具体例としては、炭酸カリウム、水酸化カリウム、炭酸ナトリウム、水酸化ナトリウム、炭酸水素ナトリウム、ナトリウムエトキシド、酢酸ナトリウム、炭酸リチウム、水酸化リチウム、酸化リチウム、酢酸カリウム、酸化マグネシウム、酸化カルシウム、水酸化バリウム、リン酸三リチウム、リン酸三ナトリウム、リン酸三カリウム、フッ化セシウム、酸化アルミニウム、アンモニア、トリメチルアミン、トリエチルアミン、ジイソプロピルアミン、ジイソプロピルエチルアミン、Ｎ−メチルピペリジン、２，２，６，６−テトラメチル−Ｎ−メチルピペリジン、ピリジン、４−ジメチルアミノピリジン、Ｎ−メチルモルホリン等が挙げられる。
塩基の添加量は、ハロゲン化シアヌル１当量に対して１〜１００当量が好ましく、１〜１０当量がより好ましい。なお、これらの塩基は水溶液にして用いてもよい。
得られるハイパーブランチポリマーには、原料成分が残存していないことが好ましいが、本発明の効果を損なわなければ一部の原料が残存していてもよい。
反応終了後、生成したポリマーは再沈法等によって容易に精製できる。
【００２４】
本発明の製造方法は、ハロゲン化シアヌルとジアミン類とを反応させる任意のトリアジン環含有ハイパーブランチポリマーの製造に適用でき、中でも、下記式（１）で表される繰り返し単位構造を含むトリアジン環含有ハイパーブランチポリマーの製造に好適に適用できる。
【００２５】
【化７】
0006544241.tif 000008
【００２６】
上記式中、ＲおよびＲ’は、互いに独立して、水素原子、アルキル基、アルコキシ基、アリール基、またはアラルキル基を表す。
本発明において、アルキル基の炭素数としては特に限定されるものではないが、１〜２０が好ましく、ポリマーの耐熱性をより高めることを考慮すると、炭素数１〜１０がより好ましく、１〜３がより一層好ましい。また、その構造は、鎖状、分岐状、環状のいずれでもよい。
【００２７】
アルキル基の具体例としては、メチル、エチル、ｎ−プロピル、イソプロピル、シクロプロピル、ｎ−ブチル、イソブチル、ｓ−ブチル、ｔ−ブチル、シクロブチル、１−メチル−シクロプロピル、２−メチル−シクロプロピル、ｎ−ペンチル、１−メチル−ｎ−ブチル、２−メチル−ｎ−ブチル、３−メチル−ｎ−ブチル、１，１−ジメチル−ｎ−プロピル、１，２−ジメチル−ｎ−プロピル、２，２−ジメチル−ｎ−プロピル、１−エチル−ｎ−プロピル、シクロペンチル、１−メチル−シクロブチル、２−メチル−シクロブチル、３−メチル−シクロブチル、１，２−ジメチル−シクロプロピル、２，３−ジメチル−シクロプロピル、１−エチル−シクロプロピル、２−エチル−シクロプロピル、ｎ−ヘキシル、１−メチル−ｎ−ペンチル、２−メチル−ｎ−ペンチル、３−メチル−ｎ−ペンチル、４−メチル−ｎ−ペンチル、１，１−ジメチル−ｎ−ブチル、１，２−ジメチル−ｎ−ブチル、１，３−ジメチル−ｎ−ブチル、２，２−ジメチル−ｎ−ブチル、２，３−ジメチル−ｎ−ブチル、３，３−ジメチル−ｎ−ブチル、１−エチル−ｎ−ブチル、２−エチル−ｎ−ブチル、１，１，２−トリメチル−ｎ−プロピル、１，２，２−トリメチル−ｎ−プロピル、１−エチル−１−メチル−ｎ−プロピル、１−エチル−２−メチル−ｎ−プロピル、シクロヘキシル、１−メチル−シクロペンチル、２−メチル−シクロペンチル、３−メチル−シクロペンチル、１−エチル−シクロブチル、２−エチル−シクロブチル、３−エチル−シクロブチル、１，２−ジメチル−シクロブチル、１，３−ジメチル−シクロブチル、２，２−ジメチル−シクロブチル、２，３−ジメチル−シクロブチル、２，４−ジメチル−シクロブチル、３，３−ジメチル−シクロブチル、１−ｎ−プロピル−シクロプロピル、２−ｎ−プロピル−シクロプロピル、１−イソプロピル−シクロプロピル、２−イソプロピル−シクロプロピル、１，２，２−トリメチル−シクロプロピル、１，２，３−トリメチル−シクロプロピル、２，２，３−トリメチル−シクロプロピル、１−エチル−２−メチル−シクロプロピル、２−エチル−１−メチル−シクロプロピル、２−エチル−２−メチル−シクロプロピル、２−エチル−３−メチル−シクロプロピル基等が挙げられる。
【００２８】
上記アルコキシ基の炭素数としては特に限定されるものではないが、１〜２０が好ましく、ポリマーの耐熱性をより高めることを考慮すると、炭素数１〜１０がより好ましく、１〜３がより一層好ましい。また、そのアルキル部分の構造は、鎖状、分岐状、環状のいずれでもよい。
【００２９】
アルコキシ基の具体例としては、メトキシ、エトキシ、ｎ−プロポキシ、イソプロポキシ、ｎ−ブトキシ、イソブトキシ、ｓ−ブトキシ、ｔ−ブトキシ、ｎ−ペントキシ、１−メチル−ｎ−ブトキシ、２−メチル−ｎ−ブトキシ、３−メチル−ｎ−ブトキシ、１，１−ジメチル−ｎ−プロポキシ、１，２−ジメチル−ｎ−プロポキシ、２，２−ジメチル−ｎ−プロポキシ、１−エチル−ｎ−プロポキシ、ｎ−ヘキシルオキシ、１−メチル−ｎ−ペンチルオキシ、２−メチル−ｎ−ペンチルオキシ、３−メチル−ｎ−ペンチルオキシ、４−メチル−ｎ−ペンチルオキシ、１，１−ジメチル−ｎ−ブトキシ、１，２−ジメチル−ｎ−ブトキシ、１，３−ジメチル−ｎ−ブトキシ、２，２−ジメチル−ｎ−ブトキシ、２，３−ジメチル−ｎ−ブトキシ、３，３−ジメチル−ｎ−ブトキシ、１−エチル−ｎ−ブトキシ、２−エチル−ｎ−ブトキシ、１，１，２−トリメチル−ｎ−プロポキシ、１，２，２−トリメチル−ｎ−プロポキシ、１−エチル−１−メチル−ｎ−プロポキシ、１−エチル−２−メチル−ｎ−プロポキシ基等が挙げられる。
【００３０】
上記アリール基の炭素数としては特に限定されるものではないが、６〜４０が好ましく、ポリマーの耐熱性をより高めることを考慮すると、炭素数６〜１６がより好ましく、６〜１３がより一層好ましい。
アリール基の具体例としては、フェニル、ｏ−クロルフェニル、ｍ−クロルフェニル、ｐ−クロルフェニル、ｏ−フルオロフェニル、ｐ−フルオロフェニル、ｏ−メトキシフェニル、ｐ−メトキシフェニル、ｐ−ニトロフェニル、ｐ−シアノフェニル、α−ナフチル、β−ナフチル、ｏ−ビフェニリル、ｍ−ビフェニリル、ｐ−ビフェニリル、１−アントリル、２−アントリル、９−アントリル、１−フェナントリル、２−フェナントリル、３−フェナントリル、４−フェナントリル、９−フェナントリル基等が挙げられる。
【００３１】
アラルキル基の炭素数としては特に限定されるものではないが、炭素数７〜２０が好ましく、そのアルキル部分は、直鎖、分岐、環状のいずれでもよい。
その具体例としては、ベンジル、ｐ−メチルフェニルメチル、ｍ−メチルフェニルメチル、ｏ−エチルフェニルメチル、ｍ−エチルフェニルメチル、ｐ−エチルフェニルメチル、２−プロピルフェニルメチル、４−イソプロピルフェニルメチル、４−イソブチルフェニルメチル、α−ナフチルメチル基等が挙げられる。
【００３２】
上記Ａｒは、式（２）〜（１３）で示される群から選ばれる少なくとも１種を表す。
【００３３】
【化８】
0006544241.tif 000009
【００３４】
上記Ｒ1〜Ｒ92は、互いに独立して、水素原子、ハロゲン原子、カルボキシル基、スルホ基、炭素数１〜１０の分岐構造を有していてもよいアルキル基、または炭素数１〜１０の分岐構造を有していてもよいアルコキシ基を表し、Ｗ1およびＷ2は、互いに独立して、単結合、ＣＲ95Ｒ96（Ｒ95およびＲ96は、互いに独立して、水素原子または炭素数１〜１０の分岐構造を有していてもよいアルキル基（ただし、これらは一緒になって環を形成していてもよい。）を表す。）、Ｃ＝Ｏ、Ｏ、Ｓ、ＳＯ、ＳＯ2、またはＮＲ97（Ｒ97は、水素原子または炭素数１〜１０の分岐構造を有していてもよいアルキル基を表す。）を表し、Ｒ93およびＲ94は、水素原子または炭素数１〜１０の分岐構造を有していてもよいアルキル基を表す。
ハロゲン原子としては、フッ素原子、塩素原子、臭素原子、ヨウ素原子が挙げられる。
なお、アルキル基、アルコキシ基としては上記と同様のものが挙げられる。
また、Ｘ1およびＸ2は、互いに独立して、単結合、炭素数１〜１０の分岐構造を有していてもよいアルキレン基、または式（１４）で示される基を表す。
【００３５】
【化９】
0006544241.tif 000010
【００３６】
上記Ｒ98〜Ｒ101は、互いに独立して、水素原子、ハロゲン原子、カルボキシル基、スルホ基、炭素数１〜１０の分岐構造を有していてもよいアルキル基、または炭素数１〜１０の分岐構造を有していてもよいアルコキシ基を表し、Ｙ1およびＹ2は、互いに独立して、単結合または炭素数１〜１０の分岐構造を有していてもよいアルキレン基を表す。これらハロゲン原子、アルキル基、アルコキシ基としては上記と同様のものが挙げられる。
炭素数１〜１０の分岐構造を有していてもよいアルキレン基としては、メチレン、エチレン、プロピレン、トリメチレン、テトラメチレン、ペンタメチレン基等が挙げられる。
【００３７】
特に、Ａｒとしては、式（２）、（５）〜（１３）で示される少なくとも１種が好ましく、式（２）、（５）、（７）、（８）、（１１）〜（１３）で示される少なくとも１種がより好ましい。上記式（２）〜（１３）で表されるアリール基の具体例としては、下記式で示されるものが挙げられるが、これらに限定されるものではない。
【００３８】
【化１０】
0006544241.tif 000011
【００３９】
これらの中でも、より高い屈折率のポリマーが得られることから、下記式で示されるアリール基がより好ましい。
【００４０】
【化１１】
0006544241.tif 000012
【００４１】
特に、ＰＧＭＥ等のレジスト溶剤等の安全性の高い溶剤に対する溶解性をより高めることを考慮すると、式（１５）で示される繰り返し単位構造を含むことが好ましい。
【００４２】
【化１２】
0006544241.tif 000013
（式中、Ｒ、Ｒ′およびＲ1〜Ｒ4は、上記と同じ意味を表す。）
【００４３】
このような観点から、特に好適な繰り返し単位構造としては、下記式（１６）で示されるものが挙げられる。
【００４４】
【化１３】
0006544241.tif 000014
（式中、ＲおよびＲ′は、上記と同じ意味を表す。）
【００４５】
トリアジン環含有ハイパーブランチポリマーの具体例としては下記式で示されるものが挙げられるが、これらに限定されるものではない。
【００４６】
【化１４】
0006544241.tif 000015
【実施例】
【００４７】
以下、実施例および比較例を挙げて、本発明をより具体的に説明するが、本発明は下記の実施例に限定されるものではない。なお、実施例で用いた測定装置等は以下のとおりである。
（１）ＧＰＣ（ゲル浸透クロマトグラフィ）
装置：（株）島津製作所製  ＳＣＬ−１０Ａｖｐシリーズ
カラム：Ｓｈｏｄｅｘ  Ｋ−８０４Ｌ＋Ｋ−８０５Ｌ
カラム温度：６０℃
溶媒：Ｎ−メチル−２−ピロリドン（１％ＬｉＣｌ添加）
検出器：ＵＶ（２８０ｎｍ）
検量線：標準ポリスチレン【００４８】
［実施例１］
【化１５】
0006544241.tif 000016
【００４９】
窒素下、２００ｍＬ四口フラスコに、ジメチルアセトアミド（以下、ＤＭＡｃ）６６．１ｇをアセトン／ドライアイス浴で−１５℃まで冷却し、２，４，６−トリクロロ−１，３，５−トリアジン［１］１８．４４ｇ（０．１ｍｏｌ、エポニックデグザ社製）を加えて溶解した。その後、３００ｍＬ四口フラスコに、ＤＭＡｃ９９．１４ｇに溶解したｍ−フェニレンジアミン［２］１３．５２ｇ（０．１２５ｍｏｌ、デュポン社製）を−１５℃に冷却し、あらかじめ−１５℃に冷却した２，４，６−トリクロロ−１，３，５−トリアジンのＤＭＡｃ溶液を１２０分かけて滴下し、さらに３０分撹拌した（この際、反応液の温度は−１５〜５℃に保った）。その後、アニリン３．１７ｇ（０．０３４ｍｏｌ）を１５分かけて滴下し、さらに３０分撹拌した（この際、反応液の温度は−１５〜５℃に保った）。
続いて、反応溶液を、あらかじめ５００ｍＬ四口フラスコに、ＤＭＡｃ３５．１８ｇを加え、オイルバスで９０℃に加熱してある槽へ、滴下ポンプを用いて３０分かけて滴下し、さらに２時間撹拌して重合した。
その後、アニリン２４．７７ｇ（０．２６６ｍｏｌ）を加え、３時間撹拌して反応を停止した。室温まで放冷後、２８％アンモニア水溶液６０．７１ｇとイオン交換水９２２．１ｇとの混合溶液に反応液を添加して再沈殿させた。沈殿物をろ過し、粗精製物をテトラヒドロフラン（以下、ＴＨＦ）２５８．２ｇと２８％アンモニア水溶液６０．７１ｇの混合溶液にて４０℃で３０分撹拌した。撹拌後、３０分静置して分液し、有機層を取り出した。取り出した有機層の濃度調整をＴＨＦにて行った後、再度、２８％アンモニア水溶液６０．７１ｇを加え、４０℃で撹拌した後、分液して有機層を取り出した。有機層の濃度調整を行い、この溶液を２８％アンモニア水溶液９４．１１ｇとイオン交換水１３８３ｇの混合溶液中に再沈殿させた。沈殿物をろ過し、減圧乾燥機で１５０℃、２０時間乾燥し、目的とする高分子化合物［３］２５．７ｇを得た。【００５０】
［比較例１］
窒素下、３００ｍＬ四口フラスコに、ＤＭＡｃ９９．１４ｇをアセトン／ドライアイス浴で−１５℃まで冷却し、２，４，６−トリクロロ−１，３，５−トリアジン［１］１８．４４ｇ（０．１ｍｏｌ、エポニックデグザ社製）を加えて溶解した。その後、滴下ロートにＤＭＡｃ６６．１ｇに溶解したｍ−フェニレンジアミン１３．５２ｇ（０．１２５ｍｏｌ、デュポン社製）を２４０分かけて滴下し、さらに３０分撹拌した。その後、アニリン（３．１７ｇ、０．０３４ｍｏｌ）を１５分かけて滴下し、さらに３０分撹拌した。この反応溶液を、あらかじめ５００ｍＬ四口フラスコにＤＭＡｃ１３５．１８ｇを加え、オイルバスで９０℃に加熱してある槽へ、滴下ポンプを用いて３０分かけて滴下し、さらに２時間撹拌して重合した。
その後、アニリン２４．７７ｇ（０．２６６ｍｏｌ）を加え、３時間撹拌して反応を停止した。室温まで放冷後、２８％アンモニア水溶液６０．７１ｇとイオン交換水９２２．１ｇの混合溶液に再沈殿させた。沈殿物をろ過し、粗精製物をＴＨＦ２５８．２ｇと２８％アンモニア水溶液６０．７１ｇの混合溶液にて４０℃で３０分撹拌した。撹拌後、３０分静置して分液し、有機層を取り出した。取り出した有機層の濃度調整をＴＨＦにて行った後、再度、２８％アンモニア水溶液６０．７１ｇを加え、４０℃で撹拌した後、分液し、有機層を取り出した。有機層の濃度調整を行い、この溶液を２８％アンモニア水溶液９４．１１ｇとイオン交換水１３８３ｇの混合溶液中に再沈殿させた。沈殿物をろ過し、減圧乾燥機で１５０℃、２０時間乾燥し、目的とする高分子化合物［３］２５．５ｇを得た。【００５１】
上記実施例１および比較例１で得られた高分子化合物［３］１．０ｇをそれぞれシクロヘキサノン４．３７３ｇと水０．１８２ｇの混合溶液に溶解し、この溶液０．１００ｇをプロピレングリコールモノメチルエーテル（ＰＧＭＥ）/プロピレングリコールモノメチルエーテルアセテート（ＰＧＭＥＡ）が７０/３０（質量比）の混合溶液で希釈した際に、どの程度の希釈部数まで溶液が均一（析出、散乱しない）であるかを評価したところ、実施例１で得られた高分子化合物［３］では、３１６部希釈しても溶液は均一であったが、比較例１で得られた高分子化合物［３］では、５部希釈した際に固形分の析出が見られた。【００５２】
［比較例２］
窒素下、３００ｍＬ四口フラスコに、ＤＭＡｃ９９．１４ｇをアセトン／ドライアイス浴で−１５℃まで冷却し、２，４，６−トリクロロ−１，３，５−トリアジン［１］１８．４４ｇ（０．１ｍｏｌ、エポニックデグザ社製）を加えて溶解した。その後、滴下ロートに、ＤＭＡｃ６６．１ｇに溶解したｍ−フェニレンジアミン１３．５２ｇ（０．１２５ｍｏｌ、デュポン社製）とアニリン３．１７ｇ（０．０３４ｍｏｌ）を１２０分かけて滴下し、さらに３０分撹拌した。この反応溶液を、あらかじめ５００ｍＬ四口フラスコにＤＭＡｃ１３５．１８ｇを加え、オイルバスで９０℃に加熱してある槽へ、滴下ポンプを用いて３０分かけて滴下し、さらに２時間撹拌して重合した。
その後、アニリン２４．７７ｇ（０．２６６ｍｏｌ）を加え、３時間撹拌して反応を停止した。室温まで放冷後、２８％アンモニア水溶液６０．７１ｇとイオン交換水９２２．１ｇの混合溶液に再沈殿させた。沈殿物をろ過し、粗精製物をＴＨＦ２５８．２ｇと２８％アンモニア水溶液６０．７１ｇの混合溶液にて４０℃で３０分撹拌した。撹拌後、３０分静置して分液し、有機層を取り出した。取り出した有機層の濃度調整をＴＨＦにて行った後、再度、２８％アンモニア水溶液６０．７１ｇを加え、４０℃で撹拌した後、分液し、有機層を取り出した。有機層の濃度調整を行い、この溶液を２８％アンモニア水溶液９４．１１ｇとイオン交換水１３８３ｇの混合溶液中に再沈殿させた。沈殿物をろ過し、減圧乾燥機で１５０℃、２０時間乾燥し、目的とする高分子化合物［３］２６．１ ｇを得た。【００５３】
実施例１および比較例２で得られた各高分子化合物［３］について、ＧＰＣ測定を行ったところ、比較例２では昇華物となるシアヌル酸クロリドのアニリン三置換体のピーク（図中矢印）が確認できたが、実施例１では当該ピークは確認できず、昇華物の生成が抑制できていることがわかる。
【図１】
0006544241.tif 000020